СПОСОБ ИЗГОТОВЛЕНИЯ ПЕРЕПЛАВНЫХ ЭЛЕКТРОДОВ

1. Способ изготовления переплавных электродов, включающий выплавку сплава, его заливку в предварительно подогретый водоохлаждаемый разъемный кокиль с защитным покрытием, получение цилиндрических полуфабрикатов, отличающийся тем, что цилиндрические полуфабрикаты формируют в виде сборочных модулей заданной длины, из которых затем собирают и сваривают переплавные электроды заданной длины, сечения и состава материалов.
2. Способ по п.1, отличающийся тем, что формирование цилиндрических полуфабрикатов в виде сборочных модулей осуществляют на горизонтальной машине литья под давлением, механизм прессования которой используют для извлечения их из неподвижной части кокиля.
3. Способ по п.1, отличающийся тем, что сборочные модули формируют длиной не более 14 диаметров, со сварочными кромками на торцах.
4. Способ по п.1, отличающийся тем, что на кокиль периодически наносят защитное покрытие, включающее 60% масла машинного, 15% кварца молотого пылевидного, 15% сурика железного и 10% керосина, либо перед заливкой в кокиль сплава в него заливают жидкий шлак, составляющий 0,10…0,15 массы сборочного модуля.
5. Способ по п.1, отличающийся тем, что сборочные модули собирают и сваривают между собой, вначале стыковыми швами до заданной длины, а затем прерывистыми швами по образующим до заданного поперечного сечения.
6. Способ по п.1, отличающийся тем, что сборочные модули собирают и сваривают между собой, вначале прерывистыми швами по образующим в секции заданных различных поперечных сечении, а затем стыковыми швами до заданной длины.
7. Способ по пп.5 и 6, отличающийся тем, что сборочные модули и (или) секции формируют из разнородных материалов в расчетном соотношении, которые затем собирают и сваривают между собой стыковыми швами в определенной последовательности.